モノスルフィド結合およびポリスルフィド結合を有する加硫ニトリルブタジエンゴム中の前記モノスルフィド結合およびポリスルフィド結合に基づく架橋点密度を測定する方法において、工程1:前記加硫ニトリルブタジエンゴムを水素化ホウ素ナトリウムと共に凍結粉砕して反応させ、ポリスルフィド結合を還元してモノスルフィド結合を有する加硫ニトリルブタジエンゴムを含有する混合粉体を得る工程と、前記混合粉体に水素化ホウ素ナトリウムの可溶溶媒を加えて水素化ホウ素ナトリウムを溶出させた後、前記可溶溶媒を分離してモノスルフィド結合を有する加硫ニトリルブタジエンゴムを得る工程と、前記加硫ニトリルブタジエンゴムを成形して成形体を得る工程と、前記成形体の溶媒浸漬前後の体積比から前記加硫ニトリルブタジエンゴムの膨潤度mを求めた後、前記膨潤度mより前記加硫ニトリルブタジエンゴム中のモノスルフィド結合に基づく架橋点密度νmを求める工程、工程2:前記モノスルフィド結合およびポリスルフィド結合を有する加硫ニトリルブタジエンゴムの単体を凍結粉砕した後に成形して成形体を得る工程と、前記成形体の溶媒浸漬前後の体積比から前記加硫ニトリルブタジエンゴムの膨潤度gを求めた後、前記膨潤度gより前記加硫ニトリルブタジエンゴム中のモノスルフィド結合およびポリスルフィド結合に基づく架橋点密度νgを求める工程、工程3:前記架橋点密度νmと架橋点密度νgとの差より、加硫ニトリルブタジエンゴム中のポリスルフィド結合に基づく架橋点密度νpを求める工程、を有することを特徴とする加硫ニトリルブタジエンゴムの架橋点密度の測定方法。前記水素化ホウ素ナトリウムの可溶溶媒が、水またはアルコールであることを特徴とする請求項1に記載の測定方法。前記成形体がシート状の成形体であることを特徴とする請求項1に記載の測定方法。非特許文献1において、硫黄原子間の結合切断に用いられている還元剤である水素化リチウムアルミニウムは、ニトリル基も還元してしまう。そのために、前記還元剤を加硫ニトリルブタジエンゴムに用いた場合には、加硫ニトリルブタジエンゴムの溶媒に対する膨潤特性が変化し、溶媒浸漬前後の膨潤度の変化から両スルフィド結合が形成する架橋点密度を測定できない。ニトリル基を保持した状態で硫黄原子間結合を切断する還元剤として水素化ホウ素ナトリウムがある。しかし水素化ホウ素ナトリウムは、加硫ニトリルブタジエンゴムの親溶媒、たとえばトルエンやテトラヒドロフランに対する溶解性が低く、液中の還元反応が困難である。特許文献1の方法では、ゴムと還元剤は混合するが、体積測定可能な成形ゴムは得られない。また、特許文献2では、粉状の加硫ゴムを成形する方法が開示されているが、未加硫ゴムを添加するため、成形後のゴムが示す膨潤度は元の加硫ゴムとは異なる。本発明は、この様な背景技術に鑑みてなされたものであり、加硫ニトリルブタジエンゴム中のモノスルフィド結合とポリスルフィド結合によって形成された架橋点密度を定量的に測定する方法を提供するものである。上記の課題を解決する加硫ニトリルブタジエンゴムの架橋点密度の測定方法は、モノスルフィド結合およびポリスルフィド結合を有する加硫ニトリルブタジエンゴム中の前記モノスルフィド結合およびポリスルフィド結合に基づく架橋点密度を測定する方法において、工程1:前記加硫ニトリルブタジエンゴムを水素化ホウ素ナトリウムと共に凍結粉砕して反応させ、ポリスルフィド結合を還元してモノスルフィド結合を有する加硫ニトリルブタジエンゴムを含有する混合粉体を得る工程と、前記混合粉体に水素化ホウ素ナトリウムの可溶溶媒を加えて水素化ホウ素ナトリウムを溶出させた後、前記可溶溶媒を分離してモノスルフィド結合を有する加硫ニトリルブタジエンゴムを得る工程と、前記加硫ニトリルブタジエンゴムを成形して成形体を得る工程と、前記成形体の溶媒浸漬前後の体積比から前記加硫ニトリルブタジエンゴムの膨潤度mを求めた後、前記膨潤度mより前記加硫ニトリルブタジエンゴム中のモノスルフィド結合に基づく架橋点密度νmを求める工程、工程2:前記モノスルフィド結合およびポリスルフィド結合を有する加硫ニトリルブタジエンゴムの単体を凍結粉砕した後に成形して成形体を得る工程と、前記成形体の溶媒浸漬前後の体積比から前記加硫ニトリルブタジエンゴムの膨潤度gを求めた後、前記膨潤度gより前記加硫ニトリルブタジエンゴム中のモノスルフィド結合およびポリスルフィド結合に基づく架橋点密度νgを求める工程、工程3:前記架橋点密度νmと架橋点密度νgとの差より、加硫ニトリルブタジエンゴム中のポリスルフィド結合に基づく架橋点密度νpを求める工程、を有することを特徴とする。本発明によれば、加硫ニトリルブタジエンゴム中のモノスルフィド結合とポリスルフィド結合によって形成された架橋点密度を定量的に測定する方法を提供することができる。以下、本発明の実施の形態について詳細に説明する。本発明に係る加硫ニトリルブタジエンゴムの架橋点密度の測定方法は、モノスルフィド結合およびポリスルフィド結合を有する加硫ニトリルブタジエンゴム中のモノスルフィド結合およびポリスルフィド結合に基づく架橋点密度を測定する方法であり、下記の工程1から3を有することを特徴とする。工程1:工程1は、加硫ニトリルブタジエンゴム中のモノスルフィド結合に基づく架橋点密度νmを求める工程である。架橋点密度の測定の対象材料には、モノスルフィド結合およびポリスルフィド結合を有する加硫ニトリルブタジエンゴムを、還元剤には水素化ホウ素ナトリウムを用いる。前記加硫ニトリルブタジエンゴムを水素化ホウ素ナトリウムと共に凍結粉砕して反応させ、ポリスルフィド結合を還元してモノスルフィド結合を有する加硫ニトリルブタジエンゴムを含有する混合粉体を得る工程を行う。加硫ニトリルブタジエンゴムと水素化ホウ素ナトリウムを凍結粉砕することで、加硫ニトリルブタジエンゴム中のポリスルフィド結合を選択的に還元し切断し、モノスルフィド結合のみを有する加硫ニトリルブタジエンゴムが得られる。加硫したニトリルブタジエンゴムと還元剤との混合は、ゴムのガラス転移点以下の温度にてゴムを還元剤共存下で脆性粉砕することにより行う。次に、前記混合粉体に水素化ホウ素ナトリウムの可溶溶媒を加えて水素化ホウ素ナトリウムを溶出させる。その後、前記可溶溶媒および水素化ホウ素ナトリウムを分離してモノスルフィド結合を有する加硫ニトリルブタジエンゴムを得る工程を行う。前記水素化ホウ素ナトリウムの可溶溶媒は、水またはアルコールであることが好ましい。水素化ホウ素ナトリウムは水やアルコールに溶解させて、加硫ニトリルブタジエンゴムから除去する。次に、加硫ニトリルブタジエンゴムを成形して成形体を得る工程を行う。粉状の加硫ニトリルブタジエンゴムは、鏡面加工した金属板の間に挟んで加圧する。さらに加硫処理より低い温度にて静置して成形し、成形体を得る。成形体はシート状の成形体であることが好ましい。また、膨潤度は体積測定に基づいて求めるため、成形体のゴムシートは、矩形であることが望ましい。膨潤度の評価に用いる溶媒は、ゴムシートの材料に吸収され、膨潤状態をもたらすものであれば限定されない。例えば、トルエン、ヘキサン、テトラヒドロフランなどが用いられる。次に、成形体の溶媒浸漬前後の体積比から前記加硫ニトリルブタジエンゴムの膨潤度mを求める。その後、前記膨潤度mより前記加硫ニトリルブタジエンゴム中のモノスルフィド結合に基づく架橋点密度νmを求める。工程2:工程2は、加硫ニトリルブタジエンゴム中のモノスルフィド結合およびポリスルフィド結合に基づく架橋点密度νgを求める工程である。架橋点密度の測定の対象材料には、モノスルフィド結合およびポリスルフィド結合を有する加硫ニトリルブタジエンゴムの単体を用いる。工程1と同様に、加硫ニトリルブタジエンゴムの単体を凍結粉砕した後に成形して成形体を得る工程を行う。次に、前記成形体の溶媒浸漬前後の体積比から前記加硫ニトリルブタジエンゴムの膨潤度gを求める。その後、前記膨潤度gより前記加硫ニトリルブタジエンゴム中のモノスルフィド結合およびポリスルフィド結合に基づく架橋点密度νgを求める。工程3:工程3は、前記工程1と工程2から求めた架橋点密度νmと架橋点密度νgとの差より、加硫ニトリルブタジエンゴム中のポリスルフィド結合に基づく架橋点密度νpを求める工程である。本発明において、粉状の加硫ニトリルブタジエンゴムは、平行平板間にて挟むことで所定形状に成形が可能であり、溶媒浸漬前後の体積比から膨潤度を測定できる。よって、モノスルフィド結合のみを有する粉状の加硫ニトリルブタジエンゴムの膨潤度mより、前記加硫ニトリルブタジエンゴム中のモノスルフィド結合により形成された架橋点密度νmを算出する。さらに凍結粉砕した粉状の加硫ニトリルブタジエンゴムに対して膨潤度gを求めることで、ポリスルフィド結合およびモノスルフィド結合により形成された架橋点密度νgを算出する。架橋点密度νmと架橋点密度νgとの差よりポリスルフィド結合により形成された架橋点密度νpが求められる。実施例1本実施例では加硫ニトリルブタジエンゴムに対して本発明を適用した場合について説明する。加硫ニトリルブタジエンゴムは、ニトリルブタジエンゴム100重量部に酸化亜鉛5重量部、テトラベンジルチウラムジスルフィド1.2重量部、N-t-ブチル-2-ベンゾチアゾールスルフェンイミド1重量部、硫黄1重量部を添加し、160°Cにて10分間加熱して作成した。尚、本実施例で用いた加硫ニトリルブタジエンゴムは、弾性特性に基づく評価よりモノスルフィド結合がポリスルフィド結合に比して多く含まれると予想されるゴムを用いた。工程1加硫ニトリルブタジエンゴムと同じ重量の水素化ホウ素ナトリウムを凍結粉砕機にて液体窒素温度77Kにて粉砕し、混合粉体を得た。その後、混合粉体の体積に比して100倍以上の水を加え、水を吸引濾過することで混合粉体から水素化ホウ素ナトリウムを除去した。本実施例では水を用いたが、水素化ホウ素ナトリウムを溶解させる溶媒であれば特に水に限定されない。水以外にもエタノールなどのアルコール系溶媒なども水素化ホウ素ナトリウムの除去溶媒として用いることが可能である。図1aに水素化ホウ素ナトリウム処理を行っていない加硫ニトリルブタジエンゴムのATR-IRスペクトルを示す。図1bに水素化ホウ素ナトリウム処理を行った加硫ニトリルブタジエンゴムのATR-IRスペクトルを示す。ニトリル基に起因する吸収が2235cm-1に観測され、水素化ホウ素ナトリウム処理前後で加硫ニトリルブタジエンゴムの化学構造が保持されていることが確認できる。図1cは、従来技術と比較をするために測定した、テトラヒドロフラン中で水素化リチウムアルミニウムにて処理した加硫ニトリルブタジエンゴムのATR-IRスペクトルである。図1cのATR-IRスペクトルでは、ニトリル基に起因する吸収ピーク2235cm-1が消失しているだけでなく、その他の加硫ニトリルブタジエンゴムの化学構造に対応する吸収ピークも消失している。この結果より、水素化リチウムアルミニウムは加硫ニトリルブタジエンゴムの溶媒に対する膨潤特性を変化させるため、溶媒浸漬前後の膨潤度の変化から両スルフィド結合が形成する架橋点密度の測定には適していないことが示される。尚、本実施例ではATR-IRとしてIR光源および分光器にアジレント社製FTS-7000を、ATR結晶としてダイヤモンドを用いた。粉状ゴムは、80°Cの真空乾燥機に3時間静置して水を除去した。その後粉状ゴムを鏡面加工した金属板の間に挟んだ状態で、80°Cにて60分間真空乾燥機内に静置し、シート成形した。得られたシートを矩形に切り出し、体積140mm3を測定した。続いてトルエンに30分間浸漬した状態で体積2148mm3を測定し、体積1を基準とした膨潤度m体積2÷体積1:3.7を求めた。膨潤度mから下記の式1、2よりモノスルフィド結合によって形成された架橋点密度νm5.0×1020個/cm3を求めた。上記の式において、膨潤度VR、相互作用係数μ:3.6×10-7、トルエンモル体積V1:1.06×10-4m3/mol、アボガドロ数NA:6.02×1023、気体定数R:8.31m2kgs-2K-1mol-1、温度T:298K、トルエン溶解度パラメーターδ1:18.2MPa0.5、ニトリルブタジエンゴム溶解度パラメーターδ2:21.1MPa0.5である。工程2ポリスルフィド結合とモノスルフィド結合によって形成された架橋点密度νgを求めるため、加硫ニトリルブタジエンゴム単体を凍結粉砕した。その後粉状ゴムを鏡面加工した金属板の間に挟んだ状態で、80°Cにて60分間真空乾燥機内に静置し、シート成形した。得られたシートを矩形に切り出し、体積3164mm3を測定した。続いてトルエンに30分間浸漬した状態で体積4539mm3を測定し、体積3を基準とした膨潤度g体積4÷体積3:3.3を求めた。膨潤度gから式1よりモノスルフィド結合とポリスルフィド結合によって形成された架橋点密度νg6.2×1020個/cm3を求めた。工程3ポリスルフィド結合によって形成された架橋点密度νpは、νgとνmの差として、架橋点密度νp1.2×1020個/cm3を求めた。表1に本実施例にて求めた加硫ニトリルブタジエンゴム中のモノスルフィドおよびポリスルフィド結合によって形成された架橋点密度を示す。以上の結果より、本実施例で用いた加硫ブタジエンゴムはポリスルフィド結合に比してモノスルフィド結合によって形成された架橋点密度を多く含むことが確認され、両スルフィド結合によって形成された架橋点密度を定量的に測定できた。